(57)【要約】熱可塑性エラストマー。これは、ソフトセグメントを有する耐熱性重縮合コポリマーを、アクリレートモノマーおよびラジカル開始剤に含浸する工程；およびペレットの内部でモノマーを重合し架橋させる工程；によって製造される。架橋ポリアクリレート相を、エンジニアリングポリマー（ポリエステル、ポリアミドまたはポリウレタンなど）のブロックエラストマー中に導入することによって、優れた耐熱性および耐油性を有するよりソフトなコンパウンドが得られる。【特許請求の範囲】
【請求項１】
ソフトセグメントを有する耐熱性重縮合コポリマーを、アクリレートモノマーおよびラジカル開始剤に含浸する工程；およびペレットの内部でモノマーを重合し架橋させる工程；によって製造されることを特徴とする、良好な耐熱性および耐油性を有する熱可塑性エラストマー。
【請求項２】
セグメント耐熱性重縮合コポリマーが、ポリエステル、ポリアミドおよび/またはポリウレタンのハードセグメントを有する、請求項１記載の熱可塑性エラストマー。
【請求項３】
セグメント耐熱性重縮合コポリマーが、ポリエーテルおよび/またはポリエステルのソフトセグメントを有する、請求項１または２記載の熱可塑性エラストマー。
【請求項４】
前記コポリマーが、コポリマーの重量から計算して１〜８０重量％、好ましくは５〜６０重量％のソフトセグメントを有する、請求項１〜３いずれかに記載の熱可塑性エラストマー。
【請求項５】
前記アクリレートモノマーが、メチル(メタ)アクリレート、エチル(メタ)アクリレート、ブチル(メタ)アクリレート、エチルヘキシル(メタ)アクリレート、グリシジル(メタ)アクリレート、メタクリル酸、無水マレイン酸、およびヘキサンジオール(メタ)アクリレートからなる群から選択される、請求項１〜４いずれかに記載の熱可塑性エラストマー。
【請求項６】
前記ラジカル開始剤が過酸化物である、請求項１〜５いずれかに記載の熱可塑性エラストマー。
【請求項７】
重合および架橋したアクリレートモノマーが、ポリマー総量の１〜９０重量部、特に１０〜７０重量部を形成する、請求項１〜６いずれかに記載の熱可塑性エラストマー。
【請求項８】
含浸および重合が幾つかの工程によって行われる、請求項１〜７いずれかに記載の熱可塑性エラストマー。
【請求項９】
含浸および重合工程の後にコンパウンドされている、請求項１〜８いずれかに記載の熱可塑性エラストマー。
【請求項１０】
連続相および/または分散相と相溶するポリマーが加えられている、請求項９記載の熱可塑性エラストマー。
【請求項１１】
適合剤が加えられている、請求項９または１０記載の熱可塑性エラストマー。
【請求項１２】
可塑剤が加えられている、請求項９〜１１いずれかに記載の熱可塑性エラストマー。
【請求項１３】
前記可塑剤がエステル可塑剤である、請求項１２記載の熱可塑性エラストマー。
【請求項１４】
架橋剤が加えられている、請求項９〜１３いずれかに記載の熱可塑性エラストマー。
【請求項１５】
前記架橋剤が幾つかの不飽和基を有する、請求項１４記載の熱可塑性エラストマー。
【請求項１６】
前記架橋剤がフェノール樹脂硬化剤である、請求項１４記載の熱可塑性エラストマー。
【請求項１７】
熱可塑性物および熱可塑性エラストマーにおいて用いられる任意の加工方法によって作成される、請求項１〜１６いずれかに記載の熱可塑性エラストマーを含む製造物。
【請求項１８】
ソフトセグメントを有する耐熱性重縮合コポリマーを、アクリレートモノマーおよびラジカル開始剤に含浸する工程；および、
ペレットの内部でモノマーを重合および架橋させる工程；
を包含する、良好な耐熱性および耐油性を有する熱可塑性エラストマーの製造方法。
【発明の詳細な説明】
【０００１】
（背景技術）
（技術分野）
本発明は一般に、良好な耐熱性および耐油性を有する熱可塑性エラストマーに関する。特に本発明は、エラストマー可撓性、優れた機械的強度および成形性に加えて、高温における優れた耐油性を有する、新規な熱可塑性エラストマーに関する。この新規のエラストマーおよびそれらの組成物は、種々の成形品用の材料として使用することができる。
【０００２】
（関連技術の説明）
軟質性が高められており、そして耐油性が改善されている、改変された耐熱性エンジニアリングポリマーが求められている。このようなポリマーは、例えば自動車産業における加硫ゴムの代替物としての用途がある。典型的な耐熱性エンジニアリングポリマーは、とりわけ、ポリアミド（例えばＰＡ−６）およびポリエステル（例えばＰＥＴおよびＰＢＴ)を含む結晶性ポリマー、およびアモルファスエンジニアリングポリマー（ポリカーボネート(ＰＣ)、スチレン/アクリロニトリル(ＳＡＮ)およびアクリロニトリル/ブタジエン/スチレン(ＡＢＳ)など）である。
【０００３】
従来、耐熱性エンジニアリングポリマーの連続相とアクリレートのコ/ターポリマーの分散相とから構成されるＴＰＥが発展してきた。これらの事例において、分散相の架橋は、コンパウンド工程（動的加硫）によって行なわれている。特にAdvanced erastomer Systems Inc.(AES)は、本分野に取り組んできている（米国特許第５３００５７３号、米国特許第５５２３３５０号、米国特許第５５８９５４４号および米国特許第５５９１７９８号）。従来技術で用いられる連続相は、線状ポリエステル（例えば、ポリアルキレンテレフタレートおよびイソフタレート、またはそれらのコポリエステル(ＰＥＴ、ＰＢＴなど)）からなる。分散相は、典型的には、ポリアクリレートゴムおよびアクリル酸エステルコポリマーゴムなどのアクリレートゴムによって形成され、好ましくは、架橋部位として、酸、ヒドロキシ、エポキシ、活性ハロゲンおよび類似基などの官能基が提供される。典型的な分散相は、エチレン-メチルアクリレート-アクリル酸ターポリマーである（商品名「Vamac」としてDu Pontから供給されている）。使用される架橋剤として多官能性化合物が含まれ、これはゴムを形成するポリマーの反応性官能基と共有結合する。ゴムを形成するポリマー中の官能基がカルボン酸または酸無水物基である場合は、ヒドロキシ、アミン、イソシアネートまたはエポキシ基を有する多官能性架橋剤を使用することができる。
【０００４】
上述の先行技術のエラストマーは、改善されたエラストマー特性を有する。しかし、それらは、軟質性、適切な耐温度性および高温における良好な耐油性の要求を同時に満たすものではない。
【０００５】
ポリオレフィンベースの熱可塑性エラストマー(ＴＰＥ)の特性は、アクリレートモノマーを用いるポリオレフィンのソリッドステートグラフトおよび重合によって改変することができることが、当分野で知られている。この技術は、Optatech Corporationによって進展し、そして例えば、欧州特許第０４１８８６１号、第０４７６９６０号および第０５５４０５８号、仏国特許第９５０３８号および米国特許第５９９３６９６号、ならびに欧州特許出願第９５９４１０９９号、第９８９２２８１６．８号および第９８６６００４８．４号によって開示されている。改変されたＴＰＥは、商品名PACREL(登録商標)として市販されているものであるが、エラストマー可撓性、高温におけるクリープ抵抗、より高い機械的強度および成形性を含む、優れた機械的特性を有する。しかしながら、このＴＰＥの耐熱性および耐油性は、ポリオレフィンベースの連続相の融点によって制限される。
【０００６】
エンジニアリングポリマーの事例において、PACRELの製品と同様のアプローチを使用するという試みがなされたが、しかしながら、失敗している。従って、上記の結晶性エンジニアリングポリマーはアクリレートモノマーを含浸させる(impregnated)ことができないことが判明した。一方、アモルファスのエンジニアリングポリマーは粘着性となり、そしてこれらはアクリレート相中に部分的にしか溶解しない。例えばブチルアクリレートは、かなり疎水性であるが、疎水性ポリオレフィン相に対する親水性水相からの原動力を有すると考えられる。このような理由によって、これらは、上記の特許に概要記述されたように、ポリオレフィンペレット中に含浸させることができる。しかしながら、ポリアミドなどの親水性ペレットでは、このような原動力はない。ポリアミドペレット中の空隙率を高めるために温度を上げても、有意な含浸は生じない。
【０００７】
（発明の概要）
本発明の目的は、新規なＴＰＥであって、軟質性を伴う良好な機械的特性および高温における良好な耐油性を有するものを提供することである。
【０００８】
本発明の他の目的は、熱可塑性エラストマーの製造方法を提供することである。
【０００９】
これらのそして他の目的は、以下の明細書から明らかになるものであるが、既知のエラストマーを上回る利点と共に、以下の記載および請求項による発明によって達成される。
【００１０】
本発明に関連する親水性ポリマーを扱って、今回我々は驚くべきことに、原材料が親水性ソフトセグメントを含む場合において、かなり低い温度であっても、ポリエステル、ポリアミドおよびポリウレタンなどのエンジニアリングポリマーベースのＴＰＥに大量のアクリレートモノマーを含浸することが可能であることを見出した。改変されたＴＰＥのソフトセグメントとハードセグメントとの比率は、通常約１：９９〜９０：１０、好ましくは５：９５〜８０：２０である（重量計算）。この最小量は含浸を達成するのに必要とされ、そして９０％を超える過剰量ではエンジニアリングポリマーの機械的特性が大きく損なわれる。アクリレートモノマーの量は、本発明の方法によってポリマー中に導入できるものであるが、ポリマー総量（エンジニアリングソフトブロックポリマー＋重合した架橋アクリレート）に対して、一般に１〜９０重量部、特に１０〜７０重量部である。
【００１１】
低ガラス転移温度を有するポリマーを形成し、そして吸収後に例えばラジカル機構によって重合および架橋し、熱可塑性エラストマーを形成することができる、アクリレートおよび同様のモノマーを、エンジニアリングポリマー中に導入することができることを見出したことは、予想外のことであった。何故ならば、多くの改変されたＴＰＥは、誘導された上記のエンジニアリングポリマーよりも、より親水性であるからである。好ましくは、ポリエステル、ポリアミドおよびポリウレタンベースのＴＰＥであって、原材料として用いることができるものが、ポリエーテルまたはポリエステル型の親水性ソフトセグメントを含むものである。ソフトセグメントの可撓性は、おそらく、それらの親水性の特徴にかかわらず、ＴＰＥの非常に効果的な含浸に寄与すると考えられる。
【００１２】
アクリレートモノマーのラジカル重合は、ポリオレフィンのように不安定な水素を余り含まないこれらの混合物のグラフトを包含することも、驚くべきことでありそして予想外のことである。
【００１３】
より特定すれば、本発明の熱可塑性エラストマーは、主として、請求項１の特徴部分において述べられることを特徴とする。
【００１４】
本発明による方法は、主として、請求項１８の特徴部分において述べられることを特徴とする。
【００１５】
本発明によってかなりの利点を得ることができる。従って、架橋したポリアクリレート相を、エンジニアリングポリマーベースのブロックエラストマー（ポリエステル、ポリアミドまたはポリウレタンなど）に導入することによって、より軟質なコンパウンドが得られ、そしてこれらは可塑剤を加えることによって、より軟質にすることができる。対応する、ソフトセグメントを有しない耐熱性重縮合ポリマーでは、アクリレートを十分に吸収できない。ポリアクリレートおよび可塑剤は、ポリマーまたはポリマー組成物のコストを低減し、ＰＥＴ、ＰＢＴ、ＰＡ−６、ＰＡ−６６などのエンジニアリングポリマーおよび/または充填剤(当然硬さが増す)を加えることによって、さらに低減させることができる。
【００１６】
多くのコンパウンディング配合物を伴う上記のコンパウンドは、１５０℃を超える温度でＩＲＭ９０３油に耐えることができるのに対して、ＰＰベースのPacrelの最も新しい族は１２５℃までしかＩＲＭ９０３に耐えることができない。
【００１７】
ポリエステル−、ポリアミド−、ポリウレタンなどのエラストマー、およびこれらのブロックエラストマーを、アルキル(メタ)アクリレート（メチルアクリレート、エチルアクリレート、ブチルアクリレートおよびエチルヘキシルアクリレートなど）、および官能性(メタ)アクリレート（グリシジル(メタ)アクリレート、(メタ)アクリル酸、無水マレイン酸およびジアクリレートを含む）に含浸して重合させることによって作成されるＴＰＥを、コンパウンド工程におけるポリマー成分として単独で使用しすることができる。あるいはこれらを、連続相(ＰＥＴ、ＰＢＴ、ＰＡ−６、ＰＡ−６６など)と相溶するポリマーと、および/または分散相(アクリロニトリルおよび/またはアクリレートエステルベースの加硫または非加硫エラストマーなど）と相溶するポリマーと、ブレンドしてもよい。非常に高い架橋密度が必要とされる場合には、コンパウンディング段階でも動的加硫を行ってよい。しかしながら、コンパウンディング段階における動的加硫を必要としないことは、本発明の重要な特徴である。分散相の架橋は、重合段階で既に行なわれているからである。もちろん、コンパウンディング段階で、可塑剤、充填剤および添加剤を加えることもできる。２相間の接着を改善し、そうしてコンパウンドの機械的特性を改善する、別の適合剤を加えてもよい。最も適した可塑剤は、アジペート、トリメリテートおよびシトレートなどの長鎖脂肪族エステルであり、そして適合化に最も適した官能基はグリシジル基である。
【００１８】
動的加硫と比べると、本発明は、マトリックスポリマーにおける、架橋した相の均一な分布を提供する。典型的には、含浸されるモノマーの濃度がより低いほど、均一な分布を得ることが困難となる。本発明において、モノマーは分子レベルで溶ける。良好な分布の結果として、本発明は、一様な品質および一貫性、より良い品質管理、および粘性材料に典型的な拡散の問題がないこと、を提供する。本発明の種類の製造物について、一様な品質が特に重要であっても、任意の反応していない反応物は、臭気および変色を引き起こし製造物を損なわせるであろうことを、指摘する。特に、アクリレートモノマーの変換は、可能な限り１００％近くまでなされるべきである。
【００１９】
本発明の方法は非常に単純でもありそして商業的にも実現可能である。そして分散されたポリアクリレートは重合段階で既に架橋するため、上記のとおり、動的加硫は必要とされない。
【００２０】
以下において、詳細な説明を用いて、そして幾つかの実施例を参照して、本発明をより詳しく説明する。
【００２１】
（発明の詳細な説明）
（発明の概要）
図１は、温度を関数とする、ブチルアクリレートを含浸したHytrel(登録商標)3548Lにおける、吸収されたモノマーの量を示す；
図２は、温度を関数とする、エチルアクリレートを含浸したHytrel(登録商標)5526における、吸収されたモノマーの量を示す；
図３は、温度を関数とする、エチルアクリレートを含浸したPebax(登録商標)2533 SN01における、吸収されたモノマーの量を示す；
図４は、温度を関数とする、エチルアクリレートを含浸したDesmopan(登録商標)955 Uにおける、吸収されたモノマーの量を示す；
図５は、温度を関数とする、ブチルアクリレートを含浸したUltradur(登録商標)B 6550における、吸収されたモノマーの量を示す；
図６は、温度を関数とする、ブチルアクリレートを含浸したUltramid(登録商標)B3Sにおける、吸収されたモノマーの量を示す；
図７ａ〜７ｃは、Hytrel(登録商標)G3548L／ＢＡ＋ＧＭＡ重合における、温度プロファイル、反応圧および撹拌トルクを示す；
図８ａ〜８ｃは、Hytrel(登録商標)G3548L／ＥＡ＋ＧＭＡ重合における、温度プロファイル、反応圧および撹拌トルクを示す；
図９ａ〜９ｃは、Hytrel(登録商標)5526／ＥＡ＋ＧＭＡ重合における、温度プロファイル、反応圧および撹拌トルクを示す；
図１０ａから１０ｃは、Pebax(登録商標)2533 SNO1／ＥＡ重合における、温度プロファイル、反応圧および撹拌トルクを示す；そして
図１１ａ〜１１ｃは、Desmopan(登録商標)955 U／ＥＡ＋ＧＭＡ重合における、温度プロファイル、反応圧および撹拌トルクを示す。
【００２２】
良好な機械的特性を有する、耐油性の、軟質熱可塑性エラストマーを製造することも、本発明の目的である。本発明において、セグメント耐熱性重縮合コポリマーは、優れた耐熱性および耐油性を失うことなく、より軟質になり得る。従って、本発明は、ソフトセグメントを含む耐熱性重縮合コポリマー（ＴＰＥ-Ｅ、ＴＰＥ-ＡまたはＴＰＥ-Ｕなど）にアクリレートモノマーおよび過酸化物を含浸させ、ペレット内で重合、グラフトおよび架橋させることによって作成される、耐油性および耐熱性熱可塑性エラストマーを含む。
【００２３】
本発明によるＴＰＥは、架橋されたポリアクリレートポリマーを含む第１相と、結晶性エンジニアリングポリマーを含む第２相と、を含む。特に好ましい実施態様によると、本発明の配合組成物は以下のとおりである；
Ａ．組成物の連続相を形成する結晶性ポリマーによって、１５〜７５重量部が形成される、および
Ｂ．非連続相を形成する、少なくとも部分的に架橋したポリアクリレートエラストマーによって、２５〜８５重量部が構成される。
配合物が、結晶性ポリマー６０〜２０重量部、およびポリアクリレート４０〜８０重量部を含む場合が好ましい。
【００２４】
熱可塑性エラストマーは、欧州特許第０４１８８６１号、第０４７６９６０号、および第０５５４０５８号(ソリッドステートグラフトおよび重合)に記載されたものと似た方法によって製造されるが、しかし、ポリオレフィンの代わりに、セグメント耐熱性重縮合コポリマーが使用される。重縮合コポリマーが、開始剤の分解温度以下でアクリレートモノマーおよび遊離ラジカル重合開始剤に含浸される。その後その混合物を、アクリレートモノマーの重合が生じる十分高い温度まで加熱する。
【００２５】
含浸は、成分を混合することによって有効となるが、一方、反応器の温度を最も適した含浸温度（これらは下記実施例に記載される含浸テストから得ることができる）まで、徐々に上げていく。含浸は、開始剤を混合したアクリレートモノマーを入れた反応器に、ポリマーペレットを加える方法によって、行なうことができる。メチル(メタ)アクリレート、エチル(メタ)アクリレート、ブチル(メタ)アクリレート、エチルヘキシルアクリレートなどを使用することができる。含浸は、水８０〜１０００重量部の存在下で、あるいは水なしで、あるいはは水１〜６０重量％を不連続的に加えて、完了させることができる。
【００２６】
ラジカル開始剤は、好ましくは過酸化物を含む。これらの過酸化物は、ジ過酸化物、ペルオキシエステルおよび過酸化水素および−Ｏ−Ｏ−結合を含む同様の物質が挙げられる。同様のラジカルは、アクリレートモノマーのラジカル重合において使用することができる、ジアゾ基および他の同様のラジカルジェネレータを含む物質からも形成され得る。
過酸化物の特定の実施態様として、１２０℃で１０時間の半減期を有するTriganox 145-a 過酸化物を挙げることができる。
【００２７】
一般に、本発明の分散された架橋相の成分を作成するのに使用される、適したアクリレートモノマーは、低いガラス転移温度を有するポリマーである(メタ)アクリレートである：すなわち、それらは室温でそして低い温度で、好ましくは−２０℃より低い温度で、ゴム状態である。適したアクリレートは、アルキル鎖中の炭素数が１、または好ましくは２、あるいはそれ以上である、アルキルアクリレートである。十分に低いガラス温度を有するメタクリレートは、アルキル鎖中の炭素数４、またはそれ以上、好ましくは８またはそれ以上を有する、アルキルメタクリレートである。これらのモノマーを単独で使用してもよく、あるいは２またはそれ以上のモノマーを混合して使用してもよい。
【００２８】
一般に、エラストマー相は、アクリル酸またはメタクリル酸のアルキルエステルから誘導されたユニットを含んでもよく、ここでアルキル基は炭素数１〜１０である。
【００２９】
上記のモノマーと併せて、炭素鎖中の炭素数が少ない少量のモノマーも使用することができる；特に、化学的に官能化されたアクリレートまたはメタクリレートを論議してもよい。最終製造物のガラス転移温度を調節することができる。本発明において、１またはそれ以上の官能化モノマーを、アクリレートモノマーに加えることができる。典型的な官能化モノマーは：グリシジルメタクリレート、2-t-ブチルアミノエチルメタクリレート、ポリプロピレングリコールモノメタクリレート、およびモノ-メタクリロイルオキシ-エチルフタレートである。不飽和酸および酸無水物（アクリル酸、メタクリル酸および無水マレイン酸など）も使用することができる。
【００３０】
熱可塑性エラストマーの架橋度を、例えばジアクリレートを加えることによって改変することもできる。
【００３１】
一般に、架橋剤(橋かけ剤)を加えることができる。架橋剤は、幾つかの不飽和基を含むタイプであってよい。これはフェノール樹脂硬化剤であってよい。
【００３２】
ポリマーペレットの内部に吸収されるアクリレートモノマーの重合は、撹拌反応器の温度を、開始剤の分解温度まで上げることによって、開始される。重合が完了したら(未反応モノマーがなくなったら)、反応器を冷却する。モノマー全てが消費され、ラジカル反応が架橋およびグラフトをもたらすことが重要である。生成物を洗浄し、乾燥させる。高いアクリレートゴム分が必要とされる場合、２またはそれ以上の段階で重合を行なうこともできる。第１の重合段階からの生成物を、アクリレートモノマーおよび開始剤と併せて反応器中に加えて、上記の手順を繰り返す。
【００３３】
試験より選択されたポリマーは、結晶性エンジニアリングポリマーのポリブチレンテレフタレート(ＰＢＴ)およびポリアミド−６、そして同様に、セグメント耐熱性重縮合コポリマーのコポリエステル熱可塑性エラストマー、コポリアミド熱可塑性エラストマー、および熱可塑性ポリウレタンであった。これらの熱可塑性エラストマーは、ポリエーテル、ポリエステルまたは任意の他のソフトブロックをベースとするソフトブロックを有してもよい。モノマーのｎ-ブチルアクリレートおよびエチルアクリレートの両方を、試験に使用した。また、アクリレートコモノマーのグリシジルメタクリレートを、大部分の試験で使用した。
【００３４】
含浸試験において、結晶性エンジニアリングポリマーはごく少量のアクリレートモノマーしか吸収しないことが判明した。温度を１００℃以上に高めた場合であっても、有意な含浸は起こらなかった。これに反して、セグメント重縮合コポリマーは、８０℃以下の温度であっても、多量のモノマーを吸収した。従って、セグメント重縮合コポリマーが、ソリッドステートグラフトおよび重合工程に十分適していること、そしてその結果それらの特性は非常に有益な方法で改変されること、これに対して結晶性エンジニアリングポリマーは不出来な結果をもたらすことが、判明した。ソフトセグメントは典型的にはアモルファスであり、結果的に、結晶性融点を示さない。
【００３５】
重合段階後に、ポリアクリレート相は、セグメント重縮合コポリマー中において、架橋した、相互浸透するポリマーネットワークを構成する。材料を、高せん断条件下でコンパウンドする場合、プラスチックマトリックス中に均一に分散された小さなポリアクリレート粒子を伴う、より良好なモホロジーが製造される。
【００３６】
典型的には、ポリアクリレートとマトリックスポリマーとの重量比は、０．１〜５であり、好ましくは０．５〜２である。ＴＰＥは、コポリマーの重量から算出して、９０％までソフトセグメントを含むことができ、典型的には、ＴＰＥは１〜８０重量％、好ましくは５〜６０重量％のソフトセグメントを含むことができる。
【００３７】
含浸は、幾つかの段階における、含浸および重合による２つまたは幾つかの工程において、行なうこともできる。第１段階において、アクリレートモノマーの総量の約１〜４０重量％、好ましくは５〜３０重量％のアクリルモノマーを吸収させ、次いで次の工程で残りを吸収させる。少量を最初に加えてそしてそれを重合させることによって、ポリマーマトリックス内に分散相を形成する場合、マトリックス内で分散されたアクリレートポリマーの総量を増やすことができる。
【００３８】
重合製造物の特性
重合によって製造されたポリマーを、コンパウンド工程中の単独のポリマー成分として使用した。得られたコンパウンドを厚さ２ｍｍのプレートに射出成形し、それから試験片を打ち抜いた。重合製造物の特性を、表１の方法により測定した。
【００３９】
製造された熱可塑性エラストマーは、高温における良好な耐油性とあわせて、高い伸長を有することが判明した。幾つかのコンパウンドは、１５０℃であっても優れた耐油性を有する。また、コンパウンドは、出発材料と比べて非常に軟質であった。例えば、出発材料Hytrel(登録商標)G3548Lの硬度が８３ショアＡである場合、重合生成物は硬度６２（ショアＡ）を有していた。
【００４０】
従って、軟質熱可塑性エラストマーを、セグメント重縮合ポリマーから、耐熱性および耐油性といった最も有益な特性を失うことなく、製造できる。重合製造物は非常に軟質であるため、元の重縮合ポリマーの用途よりもかなり広範囲で使用することができる。また、本発明によって重縮合ポリマーのコストを低減することもできる。
【００４１】
結晶性エンジニアリングポリマーおよび/またはエラストマーのブレンド
特性を改変したりまたは製造物のコストを低減するために、重合製造物を結晶性エンジニアリングポリマーおよび/またはエラストマーとブレンドすることができる。ブレンドは、ブラベンダー混合チャンバーを使用して行なった。
【００４２】
所望の特性を有する有用な製造物を得るために、結晶性エンジニアリングポリマーが連続相と相溶し、そしてエラストマーが分散相と相溶することは重要である。結晶性エンジニアリングポリマーの例は、ＰＥＴ、ＰＢＴ、ＰＥＮ、ＰＣＴ、ＰＣＮなどの任意の種類の飽和ポリエステル、および/またはＰＡ−６、ＰＡ−６６、ＰＡ−１１、ＰＡ−１２、ＰＡ−４６などの任意のタイプのポリアミド、および/または芳香族ポリアミド、およびこれらのコポリマーである。また、コポリエステルエラストマー、コポリアミドエラストマーおよび/または熱可塑性ポリウレタンを、ブレンドに加えてもよい。加えることができる典型的なエラストマーは、ＮＢＲ、Chemigum、Sunigum、Vamacなどのアクリレートポリマーである。これらのエラストマーは、架橋されていてもよく、架橋されていなくてもよい。
【００４３】
得られた多相熱可塑性組成物を、圧縮成形、射出成形、ブロー成形および押出成形によって、興味ある熱可塑性エラストマー性能を有する種々の形状に形成することができる。
【００４４】
コンパウンディングの前に、それ自体知られているプラスチック添加剤を、本発明によるポリマーブレンドに加えてもよい。結晶性エンジニアリングポリマーおよびエラストマーに加えて、可塑剤、相溶剤、加硫剤、充填剤および添加剤を加えてもよい。可塑剤は、エステル可塑剤であってもよい。これらの添加剤として、例えば顔料、安定剤、着色剤、潤滑剤、帯電防止剤、充填剤および難燃剤が挙げられる。幾つかの不飽和基を有する促進剤を加えてもよい。所望により、例えばポリマーマトリックスなどの別の物質を、ポリマーブレンドを形成する前にプレ混合してもよい。ポリマー添加剤の量は、典型的には、熱可塑性エラストマー組成物の総量に対して約０．０１〜５０％、好ましくは約１０〜３５％である。
【００４５】
含浸および重合工程の後に、熱可塑性エラストマーをコンパウンドしてもよい。
【００４６】
本発明によるコンパウンドは、ポリマー技術においてそれ自体知られている方法によって加工されて、最終製造物が製造される。
【００４７】
本発明は、本明細書に記載の熱可塑性エラストマーを含む製造物も含み、そしてこれらは、熱可塑性物および熱可塑性エラストマーにおいて使用される任意の加工方法によって作成され得る。
【００４８】
結果として、良好なエラストマーの特徴および応力ひずみ特性を有する、熱可塑性エラストマー組成物が得られる。
【００４９】
下記の非限定的な実施例は本発明を例示説明する。
【００５０】
実施例
ポリマー試験方法
サンプルを、ＩＳＯ試験片で射出成形または圧縮成形し、下記の試験方法を使用して試験した：
【００５１】
表１  試験方法
【表１】
2004530766.tif 000002
【００５２】
使用されるポリマー/モノマー
コポリエステル熱可塑性エラストマー(COPE)
Hytrel(登録商標)熱可塑性エラストマー(DuPont)は、ポリ(ブチレンテレフタレート)のハードセグメントと、長鎖ポリエーテルグリコールベースのソフトセグメントとを含むブロックコポリマーである。
使用されるソフトセグメントに依存する２つの主グループがある：標準および高性能。
Hytrel(登録商標)G3548L：標準の、低モジュラス成形および押出グレード。着色安定酸化防止剤と幾らかのＵＶ安定剤を含む。
Hytrel(登録商標)5526：高性能の、中モジュラス成形グレード。着色安定酸化防止剤を含む。
【００５３】
表２  コポリエステル熱可塑性エラストマーの特性
【表２】
2004530766.tif 000003
【００５４】
ポリエーテルブロックアミド（ＰＥＢＡ）
Pebax(登録商標)2533 SN01 (Atofina)：標準の一般目的グレード。ＵＶ安定剤を含む。
【００５５】
表３  ポリエーテルブロックアミドの特性
【表３】
2004530766.tif 000004
【００５６】
熱可塑性ポリウレタン（ＴＰＵ）
Desmopan(登録商標)955 U (Bayer)は、ジイソシアネートと、長鎖および単鎖ジオールとからなる。
エーテルベースのDesmopan(登録商標)グレードは、良好な加水分解耐性および微生物耐性を有し、そして低温可撓性に優れる。
これらは、非常に低温度での可撓性または衝撃強さが要求される用途で使用される。
Desmopan(登録商標)955 Uは、良好な衝撃強さを有するＵＶ安定化射出成形グレードである。
【００５７】
【表４】
2004530766.tif 000005
【００５８】
ポリ（ブチレンテレフタレート）（ＰＢＴ）
Ultradur(登録商標)B 6550 (BASF)は、高粘度押出グレードである。
ポリアミド−６（ＰＡ−６）
Ultramid(登録商標)B3S (BASF)
ＮＢＲエラストマー
Chemigum P35 (Goodyear)。細かな粉状形態の、プレ架橋、低ゲル、中ＡＣＮ、中粘度のＮＢＲエラストマーである。
ｎ−ブチルアクリレート（ＢＡ）、エチルアクリレート（ＥＡ）(BASF)
グリシジルメタクリレート(NOF Europe)
２,５-ビス(tert-ブチルペルオキシ)-２,５-ジメチル-３-ヘキシン（Trigonox 145 E85, Akzo Chemicals, １２０℃でのｔ１／２＝１０時間）
tert-ブチルペルオキシイソプロピルカーボネート、鉱物テレビン油中７５％溶液（Trigonox BPIC C75, Akzo Chemicals, ９８℃でのｔ１／２＝１０時間）
【００５９】
実施例１
含浸（記述および曲線）
Optatechの特許のソリッドステート重合プロセス（上記）におけるポリマーを使用できるかどうか判断するために、含浸試験方法を使用して、時間および温度を関数とするポリマー中へのモノマー（液相）の拡散を研究した。また、正確な含浸温度および時間は、この方法を用いて測定することができる。この試験は理想的条件でなされているため、実際のプロセス条件における含浸で必要とされる一定時間または最小時間における、吸収されたモノマーの最大量が得られる。
【００６０】
試験方法を以下に記載する。約１０の試験管を、油浴中に置いた。それらは同一であり、同量のポリマーおよびモノマーを含んでいた。この試験管を窒素で満たし、密閉した。それらを油浴中に立たせておいた。
【００６１】
油浴を室温から徐々に温めた。温度を、１０℃／２０分の速度で段階的に上げた。
試験管を油浴から２０分間隔で取り出し、取り出した時点での正確な温度を測定した。
【００６２】
以下記載の含浸試験を完了した。含浸試験により得られた結果を以下に示す。
図１：Hytrel(登録商標)G3548L−ブチルアクリレート
図２：Hytrel(登録商標)5526−エチルアクリレート
図３：Pebax(登録商標)2533 SN01−エチルアクリレート
図４：Desmopan(登録商標)955 U−エチルアクリレート
図５：Ultradur(登録商標)B 6550−ブチルアクリレート
図６：Ultramid(登録商標)B3S−ブチルアクリレート
【００６３】
結晶性エンジニアリングポリマーは、ごく少量のアクリレートモノマーのみしか吸収しなかった。１００℃を超える温度まで上げても、有意な含浸は生じなかった。それに反して、セグメント重縮合コポリマーは、８０℃を下回る温度であっても多量のモノマーを吸収した。
【００６４】
実施例２
重合
５Ｌ実験室スケールの反応器で重合を行った。プラスチックペレット、水、ブチルまたはエチルアクリレートモノマー、および開始剤を反応器に入れた。多くの重合では、グリシジルメタクリレートも使用した。反応器を窒素で数回置換した。重合中、反応器は、０．５バール圧の窒素雰囲気であった。重合中は撹拌を続けた。
【００６５】
含浸試験において、ソフトエラストマー（Hytrel(登録商標)G3548LおよびPebax(登録商標)2533 SN01）は、低温で多量のモノマーを吸収することが判明したため、重合も低温で行った。これらの重合では低温開始剤Trigonox BPICを使用した。よりハードなエラストマーは、より含浸温度が高いため、高温での重合が必要とされた。これらの重合では開始剤Trigonox 145E85を使用した。
【００６６】
５５ショアＤエラストマーのHytrel(登録商標)5526 Lを使用した場合は、重合を２段階で行った。この方法でゴム分７０％を得ることができた。第１段階において、反応器のジャケットの温度を、３時間かけて１２０℃まで徐々に上げた。ペレットは最初、系内のモノマーを吸収した。反応器の温度を測定し、そして急上昇が、ペレット内で生じる重合を示した。この後、反応器を冷却し、ペレットを取り出し、洗浄し、そして乾燥させた。
【００６７】
第２重合段階では、上記の手順を繰り返した。第１重合段階のペレット生成物を、水、モノマーおよび開始剤と一緒に反応器に入れた。再び温度を上げ、温度を上げた時点でモノマーを重合させた。
【００６８】
以下の重合を行なった：
−  Hytrels G3548L／ＢＡ＋ＧＭＡ
−  Hytrel(登録商標)G3548L／ＥＡ＋ＧＭＡ
−  Hytrel(登録商標)5526／ＥＡ＋ＧＭＡ
−  Pebax(登録商標)2533 SN01／ＥＡ
−  Desmopan(登録商標)955 U／ＥＡ＋ＧＭＡ
【００６９】
【表５】
2004530766.tif 000006
【００７０】
【表６】
2004530766.tif 000007
【００７１】
【表７】
2004530766.tif 000008
【００７２】
実施例３  ブレンド（ブラベンダー）
ブラベンダーミキシングチャンバー、４０ｇ、２４０℃、７０ｒｐｍ
【００７３】
実施例３ａ
Hytrel(登録商標)G3548L／ＥＡ＋ＧＭＡを、ＰＢＴとブレンドした；圧縮成形プラック
【００７４】
【表８】
2004530766.tif 000009
【００７５】
【表９】
2004530766.tif 000010
【００７６】
【表１０】
2004530766.tif 000011
【００７７】
実施例３ｂ
結晶性エンジニアリングポリマーおよびエラストマーとブレンドした、重合製造物のブレンド; 圧縮成形プラック
ブラベンダーミキシングチャンバー、４０ｇ、２４０℃、７０ｒｐｍ
ブレンド４：７０％Hytrel(登録商標)G3548L／ＢＡ＋ＧＭＡ＋３０％ＰＡ−６
ブレンド５：７０％Hytrel(登録商標)G3548L／ＢＡ＋ＧＭＡ＋３０％Chemigum P35
ブレンド６：７０％Pebax(登録商標)2533 SN01／ＥＡ＋３０％ＰＢＴ
ブレンド７：７０％Pebax(登録商標)2533 SN01／ＥＡ＋３０％ＰＡ−６
ブレンド８：７０％Pebax(登録商標)2533 SN01／ＥＡ＋３０％Chemigum P35
【００７８】
【表１１】
2004530766.tif 000012
【図面の簡単な説明】
【００７９】
【図１】温度を関数とする、ブチルアクリレートを含浸したHytrel(登録商標)3548Lにおける、吸収されたモノマーの量を示す図である。
【図２】温度を関数とする、エチルアクリレートを含浸したHytrel(登録商標)5526における、吸収されたモノマーの量を示す図である。
【図３】温度を関数とする、エチルアクリレートを含浸したPebax(登録商標)2533 SN01における、吸収されたモノマーの量を示す図である。
【図４】温度を関数とする、エチルアクリレートを含浸したDesmopan(登録商標)955 Uにおける、吸収されたモノマーの量を示す図である。
【図５】温度を関数とする、ブチルアクリレートを含浸したUltradur(登録商標)B 6550における、吸収されたモノマーの量を示す図である。
【図６】温度を関数とする、ブチルアクリレートを含浸したUltramid(登録商標)B3Sにおける、吸収されたモノマーの量を示す図である。
【図７ａ】Hytrel(登録商標)G3548L／ＢＡ＋ＧＭＡ重合における、温度プロファイルを示す図である。
【図７ｂ】Hytrel(登録商標)G3548L／ＢＡ＋ＧＭＡ重合における、反応圧を示す図である。
【図７ｃ】Hytrel(登録商標)G3548L／ＢＡ＋ＧＭＡ重合における、撹拌トルクを示す図である。
【図８ａ】Hytrel(登録商標)G3548L／ＥＡ＋ＧＭＡ重合における、温度プロファイルを示す図である。
【図８ｂ】Hytrel(登録商標)G3548L／ＥＡ＋ＧＭＡ重合における、反応圧を示す図である。
【図８ｃ】Hytrel(登録商標)G3548L／ＥＡ＋ＧＭＡ重合における、撹拌トルクを示す図である。
【図９ａ】Hytrel(登録商標)5526／ＥＡ＋ＧＭＡ重合における、温度プロファイルを示す図である。
【図９ｂ】Hytrel(登録商標)5526／ＥＡ＋ＧＭＡ重合における、反応圧を示す図である。
【図９ｃ】Hytrel(登録商標)5526／ＥＡ＋ＧＭＡ重合における、撹拌トルクを示す図である。
【図１０ａ】Pebax(登録商標)2533 SNO1／ＥＡ重合における、温度プロファイルを示す図である。
【図１０ｂ】Pebax(登録商標)2533 SNO1／ＥＡ重合における、反応圧を示す図である。
【図１０ｃ】Pebax(登録商標)2533 SNO1／ＥＡ重合における、撹拌トルクを示す図である。
【図１１ａ】Desmopan(登録商標)955 U／ＥＡ＋ＧＭＡ重合における、温度プロファイルを示す図である。
【図１１ｂ】Desmopan(登録商標)955 U／ＥＡ＋ＧＭＡ重合における、反応圧を示す図である。
【図１１ｃ】Desmopan(登録商標)955 U／ＥＡ＋ＧＭＡ重合における、撹拌トルクを示す図である。
【図１】
2004530766.tif 000013
【図２】
2004530766.tif 000014
【図３】
2004530766.tif 000015
【図４】
2004530766.tif 000016
【図５】
2004530766.tif 000017
【図６】
2004530766.tif 000018
【図７ａ】
2004530766.tif 000019
【図７ｂ】
2004530766.tif 000020
【図７ｃ】
2004530766.tif 000021
【図８ａ】
2004530766.tif 000022
【図８ｂ】
2004530766.tif 000023
【図８ｃ】
2004530766.tif 000024
【図９ａ】
2004530766.tif 000025
【図９ｂ】
2004530766.tif 000026
【図９ｃ】
2004530766.tif 000027
【図１０ａ】
2004530766.tif 000028
【図１０ｂ】
2004530766.tif 000029
【図１０ｃ】
2004530766.tif 000030
【図１１ａ】
2004530766.tif 000031
【図１１ｂ】
2004530766.tif 000032
【図１１ｃ】
2004530766.tif 000033
【国際公開パンフレット】
2004530766.tif 000034
2004530766.tif 000035
2004530766.tif 000036
2004530766.tif 000037
2004530766.tif 000038
2004530766.tif 000039
2004530766.tif 000040
2004530766.tif 000041
2004530766.tif 000042
2004530766.tif 000043
2004530766.tif 000044
2004530766.tif 000045
2004530766.tif 000046
2004530766.tif 000047
2004530766.tif 000048
2004530766.tif 000049
2004530766.tif 000050
2004530766.tif 000051
2004530766.tif 000052
2004530766.tif 000053
2004530766.tif 000054
2004530766.tif 000055
2004530766.tif 000056
2004530766.tif 000057
2004530766.tif 000058
2004530766.tif 000059
2004530766.tif 000060
2004530766.tif 000061
2004530766.tif 000062
2004530766.tif 000063
2004530766.tif 000064
【国際調査報告】
2004530766.tif 000065
2004530766.tif 000066
2004530766.tif 000067